(57)【要約】【課題】  成形加工性と機械的強度に優れた射出成形体を提供する。【解決手段】  下記（１）〜（６）の要件を満たすエチレン単独重合体、または、エチレンおよび炭素数が３〜２０のα−オレフィンとの共重合体からなることを特徴とする射出成形体。（１）密度が９００〜９７５ｋｇ／ｍ３であり、（２）メルトフローレート（ＭＦＲ）が０．５〜５０ｇ／１０分であり、（３）ＧＰＣ測定で求められるＭｗ／Ｍｎ（Ｑｗ）が３．０以上であり、（４）ＧＰＣ測定で求められるＭｚ／Ｍｗ−Ｍｗ／Ｍｎ≧０．５の関係を満たし、（５）ＧＰＣ測定で得られる分子量パターンから分子量１００万ｇ／モル以上の分子量成分がポリマー全重量の０．１〜５．０重量％であり、（６）ＧＰＣ測定で得られる分子量パターンから半値幅（Ｌｏｇ（ＭＨ／ＭＬ））＜１．１の関係を満たす。【選択図】  選択図なし。【特許請求の範囲】
【請求項１】
下記（１）〜（６）の要件を満たすエチレン単独重合体、または、エチレンと炭素数３〜２０のα−オレフィンとの共重合体からなることを特徴とする射出成形体。
（１）密度が９００〜９７５ｋｇ／ｍ３であり、
（２）メルトフローレート（ＭＦＲ）（荷重２．１６ｋｇ、温度１９０℃条件）が０．５〜５０ｇ／１０分であり、
（３）ゲル・パーミエーション・クロマトグラフィー（ＧＰＣ）測定で求められるＭｗ／Ｍｎ（Ｑｗ）が３．０以上であり、
（４）ゲル・パーミエーション・クロマトグラフィー（ＧＰＣ）測定で求められるＭｚ／Ｍｗ−Ｍｗ／Ｍｎ≧０．５の関係を満たし、
（５）ゲル・パーミエーション・クロマトグラフィー（ＧＰＣ）測定で得られる分子量パターンから分子量１００万ｇ／モル以上の分子量成分がポリマー全重量の０．１〜５．０重量％であり、
（６）ゲル・パーミエーション・クロマトグラフィー（ＧＰＣ）測定で得られる分子量パターンから半値幅（Ｌｏｇ（ＭＨ／ＭＬ））＜１．１の関係を満たす。
【発明の詳細な説明】
【技術分野】
【０００１】
本発明は、特異な分子量分布パターンを有するエチレン単独重合体またはエチレンと炭素数３〜２０のα−オレフィンとの共重合体からなる射出成形体に関する。さらに詳しくは、高分子量側に広がりを持った分子量分布を有するエチレン単独重合体またはエチレンと炭素数３〜２０のα−オレフィンとの共重合体からなり、成形加工性と機械的強度に優れた射出成形体に関する。
【背景技術】
【０００２】
射出成形により得られるコンテナ、パレット、ペール缶、カップ類、日用品、容器類等の射出成形体の原料としては、一般にチーグラー型触媒によって重合されたポリエチレンが使用されている。
【０００３】
近年コストダウンのために、これらの射出成形体を薄肉化する傾向にある。薄肉化のためのポリエチレンの流動性を向上させる方法としては、分子量分布を広げる方法が良く知られている。しかし、分子量分布を広げると、機械的強度が低下する傾向にある。
【０００４】
機械的強度の高いポリエチレン材料としては、メタロセン触媒を用いて重合されたエチレン系重合体が提案されている（例えば、特許文献１，２参照。）。しかし、特許文献１，２に記載のエチレン系重合体では、射出成形時の流動性が劣り薄肉成形性に劣っている。
【０００５】
【特許文献１】特開平１０−１９３３７９号公報
【０００６】
【特許文献２】特開平１１−１５８０号公報
【発明の開示】
【発明が解決しようとする課題】
【０００７】
本発明は、射出成形時の成形加工性が良好であり、かつ機械的強度に優れた射出成形体を提供することを目的とする。
【課題を解決するための手段】
【０００８】
本発明者らは上記課題を解決するために鋭意検討を行った結果、分子量分布が適度に広く、さらに高分子量側の分子量分布の広がりが特に大きく、分子量の異なるポリマーが均質に混ざり合った特異な分子構造・組成を有するエチレン単独重合体またはエチレンと炭素数３〜２０のα−オレフィンとの共重合体からなる射出成形体が、成形加工性と機械的強度に優れる射出成形体となることを見出し、上記の課題を解決するに至った。
【０００９】
すなわち本発明は、下記（１）〜（６）の要件を満たすエチレン単独重合体、または、エチレンと炭素数３〜２０のα−オレフィンとの共重合体（以下、エチレン系重合体と略す）からなる射出成形体に関するものである。
（１）密度が９００〜９７５ｋｇ／ｍ３であり、
（２）メルトフローレート（ＭＦＲ）（荷重２．１６ｋｇ、温度１９０℃条件）が０．５〜５０ｇ／１０分であり、
（３）ゲル・パーミエーション・クロマトグラフィー（ＧＰＣ）測定で求められるＭｗ／Ｍｎ（Ｑｗ）が３．０以上であり、
（４）ゲル・パーミエーション・クロマトグラフィー（ＧＰＣ）測定で求められるＭｚ／Ｍｗ−Ｍｗ／Ｍｎ≧０．５の関係を満たし、
（５）ゲル・パーミエーション・クロマトグラフィー（ＧＰＣ）測定で得られる分子量パターンから分子量１００万ｇ／モル以上の分子量成分がポリマー全重量の０．１〜５．０重量％であり、
（６）ゲル・パーミエーション・クロマトグラフィー（ＧＰＣ）測定で得られる分子量パターンから半値幅（Ｌｏｇ（ＭＨ／ＭＬ））＜１．１の関係を満たす。
【００１０】
以下に本発明を詳細に説明する。
【００１１】
本発明の射出成形体に供するエチレン系重合体は、エチレン単独重合体またはエチレンと炭素数３〜２０のα−オレフィンとの共重合体である。
【００１２】
炭素数３〜２０のα−オレフィンとしては、プロピレン、１−ブテン、１−ヘキセン、１−オクテン、４−メチル−１−ペンテン、３−メチル−１−ブテン、ビニルシクロアルカン、スチレンおよびエチリデンノルボルネン等を例示することができる。また、これらのα−オレフィンを２種類以上混合して用いることもできる。
【００１３】
本発明の射出成形体に供するエチレン系重合体の密度は、ＪＩＳ  Ｋ６９２２−１に準じて密度勾配管法で測定した値であり、９００〜９７５ｋｇ／ｍ３の範囲である。密度が９００ｋｇ／ｍ３未満では、剛性が低く射出成形体の変形が大きく、９７５ｋｇ／ｍ３を越えると、耐ストレスクラッキング性が低く射出成形体の長期耐久性が劣り好ましくない。
【００１４】
本発明の射出成形体に供するエチレン系重合体のメルトフローレート（ＭＦＲ）（荷重２．１６ｋｇ、温度１９０℃条件）は０．５〜５０ｇ／１０分の範囲である。ＭＦＲが０．５ｇ／１０分未満の場合では、射出成形時の流動性が劣りショートショット等の成形不良となる場合があり、またコンプレッションモールド成形等により射出成形体を成形する際に、押出負荷がかかり成形不良となる場合があり好ましくない。ＭＦＲが５０ｇ／１０分を超える場合は、耐ストレスクラッキング性及び耐衝撃性が低く、射出成形体の長期耐久性もしくは耐衝撃性が劣る場合があり好ましくない。
【００１５】
本発明の射出成形体に供するエチレン系重合体の重量平均分子量（Ｍｗ）、数平均分子量（Ｍｎ）、Ｚ平均分子量（Ｍｚ）およびそれらの比であるＭｗ／ＭｎおよびＭｚ／Ｍｗは、ゲル・パーミエーション・クロマトグラフィー（ＧＰＣ）によって測定した。ＧＰＣ装置としては東ソー（株）製  ＨＬＣ−８１２１ＧＰＣ／ＨＴを用い、カラムとしては東ソー（株）製  ＴＳＫｇｅｌ  ＧＭＨＨＲ−Ｈ（２０）ＨＴを用い、カラム温度を１４０℃に設定し、溶離液として１，２，４−トリクロロベンゼン用いて測定した。測定試料は１．０ｍｇ／ｍｌの濃度で調製し、０．３ｍｌ注入して測定した。分子量の検量線は、ユニバーサルキャリブレーション法により、分子量既知のポリスチレン試料を用いて校正されたものを用いた。
【００１６】
本発明の射出成形体に供するエチレン系重合体のＭｗ／Ｍｎは３．０以上であり、さらに好ましくは３．５以上である。Ｍｗ／Ｍｎが３．０未満では射出成形時の流動性が劣り、ショートショット等の成形不良となる場合があり好ましくない。
【００１７】
本発明の射出成形体に供するエチレン系重合体は、Ｍｚ／Ｍｗ−Ｍｗ／Ｍｎ≧０．５の関係を満たし、ＧＰＣのチャートで明らかに高分子量側に分子量分布が広がっていることが特徴であることより、成形加工性、特に溶融時の流動性に特異な効果を醸し出す。また、この関係を満たすことで、エチレン系重合体を射出成形体とした際に低分子量成分の溶出あるいはブリードが比較的少なく、高分子量成分と低分子量成分が相互に溶融しやすい特性を示すことができる。
【００１８】
本発明の射出成形体に供するエチレン系重合体は、ＧＰＣから得られる分子量パターンから分子量１００万ｇ／モル以上の分子量成分がポリマー全重量の０．１〜５．０重量％であることを特徴とする。分子量１００万ｇ／モル以上の分子量成分がポリマー全重量の０．１重量％未満では、加工性改良の効果が低く、５．０重量％を越えると、成形時のゲル発生や相対的に増加する低分子量成分によるワックス発生の問題が生じるため好ましくない。
【００１９】
本発明の射出成形体に供するエチレン系重合体は、ＧＰＣ測定で得られる分子量パターンから半値幅（Ｌｏｇ（ＭＨ／ＭＬ））＜１．１の関係を満たし、さらに好ましくは半値幅（Ｌｏｇ（ＭＨ／ＭＬ））＜１．０５の関係を満たすことを特徴とする。この関係を満たすことで、成形加工性及び機械的強度に優れた射出成形体となる。ここで分子量パターンの半値幅は、ＧＰＣにおける分子量分布パターンのうち、最大ピークのピークトップ（最大頻度）周辺におけるスペクトルの広がり（分子量分布の度合い）を示す。すなわち、スペクトル中の強度がピークトップ（最大頻度）の半分となっているところ（それぞれ高分子量側をＭＨ、低分子量側をＭＬとする）でのＧＰＣスペクトル線の幅を半値幅とする。また、複数のピークが観測される場合は、それぞれのピークのうち、最大のものから算出する。
【００２０】
本発明の射出成形体に供するエチレン系重合体の製造方法は特に制限はなく、例えばチーグラー触媒、フィリップス触媒またはメタロセン触媒の存在下、エチレン単独で重合もしくはエチレンと炭素数３〜２０のα−オレフィンとを共重合させて得られる。中でも、例えば特開平７−２２４１０６号公報、特開平９−５９３１０号公報、特開平１０−２３１３１２号公報、特開平１０−２３１３１３号公報等に記載されるメタロセン触媒の存在下で得られるエチレン系重合体は、該重合体に含有される低分子量成分が少ないため、射出成形体表面のべたつきが低減されることから好ましい。
【００２１】
前記のオレフィン重合用触媒を用いて本発明の射出成形体に供するエチレン系重合体を製造する際には、スラリー重合法、気相重合法等を用い製造することが可能であり、その中でも、ワックス成分等の除去率が良好なことからスラリー重合法を用いることが好ましい。スラリー重合法を用いる際の重合温度、重合時間、重合圧力、モノマー濃度などの重合条件について特に制限はなく、その中でも重合温度は−１００〜１００℃、好ましくは０〜１００℃であり、重合時間は１０秒〜２０時間、重合圧力は常圧〜１０ＭＰａの範囲であることが好ましい。また、重合時に水素などを用いて分子量の調節を行うことも可能である。
【００２２】
本発明の射出成形体に供するエチレン系重合体には、必要に応じて熱可塑性樹脂、熱可塑性エラストマー、ゴム、耐熱安定剤、耐候安定剤、帯電防止剤、スリップ剤、有機過酸化物、界面活性剤、酸素吸収剤、ガスバリア剤、防曇剤、流滴剤、造核剤、顔料、染料、シリカ、タルク、マイカ、カーボン、炭酸カルシウム、炭酸マグネシウム、金属ステアレート、木粉、コルク粉末、セルロースパウダー等の無機あるいは有機の添加剤、充填剤を本発明の目的を損なわない範囲で添加しても良い。特に熱劣化を防止するためのフェノール系、ヒンダードフェノール系、リン系及びイオウ系等の耐熱安定剤；粘度を調整するためのジアルキルパーオキサイド系及びジアシルパーオキサイド系等の有機過酸化物；触媒の活性を失活させるためのカルシウムステアレート、ジンクステアレート等の金属ステアレート；射出成形体を着色するための酸化チタン、フタロシアニンブルー等の顔料が好適に用いられる。
【００２３】
これらの樹脂、エラストマー、添加剤、充填剤等を添加する場合は、公知な種々の方法、例えば、ヘンシェルミキサー、Ｖ−ブレンダー、リボンブレンダー、タンブラーブレンダー等で混合後、一軸押出機、二軸押出機、ニーダー、バンバリーミキサー等で溶融混練し、造粒あるいは粉砕する方法、事前に溶融混練せずにドライブレンド又はオートフィーダーによるブレンド方法等を用いることができる。
【００２４】
本発明の射出成形体を得るのに使用される射出成形法は、通常使用される方法で良く、成形温度１５０〜２３０℃、射出圧力１０〜３００ＭＰａ、射出時間０．１〜１０秒、冷却時間５〜１８０秒、金型温度１０〜６０℃などの条件で成形することが可能である。使用される金型は、製品の１個取り金型あるいは２個以上の多数個取り金型を使用することができる。また、射出圧縮成形に代表されるような特殊な射出成形方法を使用することも可能である。
【発明の効果】
【００２５】
本発明の射出成形体は、射出成形時の成形加工性や機械的強度に優れる。本発明の射出成形体は、コンテナ、パレット、ペール缶、カップ類、日用品、容器類、シール容器のふた、人工芝、マット、ガスケットやパッキンなどに好適に用いることが可能である。また本発明の射出成形体に供するエチレン系重合体は、射出成形時の流動性に優れるため、成形温度を下げることが可能となるため、生産コストの低減や熱による樹脂劣化を抑えることができる。
【実施例】
【００２６】
以下実施例により本発明をさらに詳細に説明するが、本発明はこれら実施例に限定されるものではない。
【００２７】
本発明において、射出成形体に供するエチレン系重合体の樹脂評価と射出成形体の評価は以下のように実施した。
【００２８】
［密度］
ＪＩＳ  Ｋ  ６９２２−１に準じて密度勾配管法で測定した。
【００２９】
［メルトフローレート（ＭＦＲ）］
ＪＩＳ  Ｋ  ６９２２−１（荷重２．１６ｋｇ、温度１９０℃条件）に準じて測定した。
【００３０】
［ゲル・パーミエーション・クロマトグラフィー（ＧＰＣ）測定］
ＧＰＣ装置としては東ソー（株）製  ＨＬＣ−８１２１ＧＰＣ／ＨＴを用い、カラムとしては東ソー（株）製  ＴＳＫｇｅｌ  ＧＭＨＨＲ−Ｈ（２０）ＨＴを用い、カラム温度を１４０℃に設定し、溶離液として１，２，４−トリクロロベンゼン用いて測定した。測定試料は１．０ｍｇ／ｍｌの濃度で調製し、０．３ｍｌ注入して測定した。分子量の検量線は、ユニバーサルキャリブレーション法により、分子量既知のポリスチレン試料を用いて校正されたものを用いた。
【００３１】
［引張試験］
実施例および比較例で得られた射出成形体をＪＩＳ  Ｋ  ７１１３に準じ、試験速度５０ｍｍ／分で引張破壊強さを測定した。
【００３２】
［流動長評価］
東芝機械（株）製射出成形機「ＩＳ１５０ＥＮ−９Ｙ」と厚み２ｍｍのスパイラルフロー金型を用い、成形温度２００℃、金型温度４０℃、射出圧力７５ＭＰａ、射出速度５０％、射出時間１０秒、スクリュー回転数７５％、背圧０ＭＰａにて射出成形を行い流動長（ｃｍ）を求めた。なお、流動長は１０回の測定値の平均値を用いた。
【００３３】
［製造例１］
エチレン系重合体（Ａ−１）の製造
重合操作、反応および溶媒精製は、すべて不活性ガス雰囲気下で行った。また、反応に用いた溶媒等は、すべて予め公知の方法で精製、乾燥、脱酸素を行ったものを用いた。さらに、反応に用いた化合物は、公知の方法により合成、同定したものを用いた。
【００３４】
［変性粘土化合物の調製］
脱イオン水４．８Ｌ、エタノール３．２Ｌの混合溶媒に、メチルジココアルキルアミン３６８ｇと３７％塩酸８３．３ｍＬを加え、メチルジココアルキルアミン塩酸塩溶液を調製した。この溶液に合成ヘクトライト１０００ｇを加えた後、溶液温度を６０℃に昇温し、３時間反応させた。反応終了後、反応液をヌッチェでろ過し、ケーキを５Ｌの水で洗浄した。ケーキを電気オーブン中６０℃で１２時間乾燥させたところ、１２５０ｇの有機変性粘土化合物を得た。赤外線水分計で測定した含液量は０．８重量％であった。次に、この有機変性粘土化合物を粉砕し、平均粒径を６．０μｍに調整した。
【００３５】
［固体触媒の調製］
５Ｌのフラスコに、［変性粘土化合物の調製］に従って合成した有機変性粘土化合物４５０ｇ、ヘキサン１．４ｋｇを加えた後、別途調整したトリイソブチルアルミニウムのヘキサン２０重量％溶液１．７８ｋｇ（１．８モル）、ビス（ｎ−ブチル−シクロペンタジエニル）ジルコニウムジクロライド７．３２ｇ（１８ミリモル）を加え、６０℃に加熱して１時間撹拌した。反応溶液を４５℃に冷却し２時間静置した後、傾斜法で上澄液を除去した。次に、トリイソブチルアルミニウムのヘキサン１重量％溶液１．７８ｋｇ（０．０９モル）を添加し、６０℃で３０分間反応させた。反応溶液を再度４５℃に冷却し２時間静置した後、傾斜法で上澄液を除去し、トリイソブチルアルミニウムのヘキサン２０重量％溶液０．４５ｋｇ（０．４５モル）を加え、ヘキサンで再希釈して４．５Ｌとした。この反応溶液に、ジフェニルメチレン（シクロペンタジエニル−９−フルオレニル）ジルコニウムジクロライド０．５６ｇ（０．９ミリモル）を加え、１００回転／分で一晩室温にて攪拌した。
【００３６】
［重合］
内容積３００Ｌの重合器に、ヘキサンを１０５ｋｇ／時、エチレンを４０．０ｋｇ／時、水素９０ＮＬ／時および得られた固体触媒を連続的に供給した。また、液中のトリイソブチルアルミニウムの濃度を０．９３ミリモル／ｋｇヘキサンとなるように、それぞれ連続的に供給し、重合温度を８５℃に制御した。重合器で生成したポリマーを含むスラリーはフラッシュタンク、送液ポンプを経て、遠心分離器でポリマーとヘキサンに分離され、ポリマーを連続的に乾燥した。４時間毎に抜き出した乾燥ポリマーは約１２０ｋｇであり、活性は１２，５００ｇ／ｇｃａｔであった。
【００３７】
［造粒］
重合で得られたエチレン系重合体のパウダー１００重量部に対して、酸化防止剤としてイルガノックス１０１０（チバ・スペシャルティ・ケミカルズ社製）を０．０２重量部、ステアリン酸カルシウム（日本油脂社製）を０．０５重量部配合し、ヘンシェルミキサー（三井三池製作所社製  型番ＦＭ７５Ｃ）により８２０ｒｐｍで１分間混合した。その後に５０ｍｍφ単軸押出機（プラコー社製  型番ＰＤＡ−５０）を用い、設定温度２００℃、回転数１００ｒｐｍで混練してペレット状にし、エチレン系重合体（Ａ−１）を得た。エチレン系重合体（Ａ−１）の物性について測定した値を表１に示す。
【００３８】
エチレン系重合体（Ａ−１）は、実施例１で使用した。
【００３９】
［製造例２］
エチレン系重合体（Ａ−２）の製造
［重合］
水素を８５ＮＬ／時とした以外は製造例１と同様に重合を行った。４時間毎に抜き出した乾燥ポリマーは約１２０ｋｇであり、活性は１３，２５０ｇ／ｇｃａｔであった。
【００４０】
［造粒］
重合で得られたエチレン系重合体のパウダーを製造例１と同様にペレット状にし、エチレン系重合体（Ａ−２）を得た。エチレン系重合体（Ａ−２）の物性について測定した値を表１に示す。
【００４１】
エチレン系重合体（Ａ−２）は、実施例２で使用した。
【００４２】
［製造例３］
エチレン系重合体（Ａ−３）の製造
［重合］
エチレンを２５．０ｋｇ／時、１−ブテンを０．９ｋｇ／時、水素を２８ＮＬ／時とした以外は製造例１と同様に重合を行った。４時間毎に抜き出した乾燥ポリマーは約１２０ｋｇであり、活性は２６，３００ｇ／ｇｃａｔであった。
【００４３】
［造粒］
重合で得られたエチレン系重合体のパウダーを製造例１と同様にペレット状にし、エチレン系重合体（Ａ−３）を得た。エチレン系重合体（Ａ−３）の物性について測定した値を表１に示す。
【００４４】
エチレン系重合体（Ａ−３）は、実施例３で使用した。
【００４５】
［製造例４］
エチレン系重合体（Ａ−４）の製造
［重合］
重合温度を８０℃とし、エチレンを３２．０ｋｇ／時、１−ブテンを８．２ｋｇ／時、水素を３０ＮＬ／時とした以外実施例１と同様に重合を行った。４時間毎に抜き出した乾燥ポリマーは約１２０ｋｇであり、活性は１１，６００ｇ／ｇｃａｔであった。
【００４６】
［造粒］
重合で得られたエチレン系重合体のパウダーを製造例１と同様にペレット状にし、エチレン系重合体（Ａ−４）を得た。エチレン系重合体（Ａ−４）の物性について測定した値を表１に示す。
【００４７】
エチレン系重合体（Ａ−４）は、実施例３で使用した。
【００４８】
エチレン系重合体（Ｂ−１）
エチレン系重合体（Ｂ−１）として、東ソー（株）製高密度ポリエチレン（商品名：ニポロンハード２５００）を用いた。エチレン系重合体（Ｂ−１）の物性について測定した値を表１に示す。
【００４９】
エチレン系重合体（Ｂ−２）
エチレン系重合体（Ｂ−２）として、東ソー（株）製高密度ポリエチレン（商品名：ニポロンハード２０００）を用いた。エチレン系重合体（Ｂ−２）の物性について測定した値を表１に示す。
【００５０】
【表１】
2005307001.tif 000002
［実施例１］
製造例１で得られたエチレン系重合体（Ａ−１）を、東芝機械（株）製射出成形機「ＩＳ１５０ＥＮ−９Ｙ」を用い成形温度２００℃、金型温度４０℃にて成形し、射出成形体を得た。得られた射出成形体を用い引張試験を実施した。加えて、成形温度２００℃での射出成形による流動長を求めた。これらの結果を表２に示す。
【００５１】
［実施例２］
製造例２で得られたエチレン系重合体（Ａ−２）を用い、実施例１と同様に射出成形体を成形し、引張試験を実施した。加えて、成形温度２００℃での射出成形による流動長を求めた。これらの結果を表２に示す。
【００５２】
［実施例３］
製造例３で得られたエチレン系重合体（Ａ−３）を用い、実施例１と同様に射出成形体を成形し、引張試験を実施した。加えて、成形温度２００℃での射出成形による流動長を求めた。これらの結果を表２に示す。
【００５３】
［実施例４］
製造例４で得られたエチレン系重合体（Ａ−４）を用いて、実施例１と同様に射出成形体を成形し、引張試験を実施した。加えて、成形温度２００℃での射出成形による流動長を求めた。これらの結果を表２に示す。
【００５４】
［比較例１］
エチレン系重合体（Ｂ−１）を用いて、実施例１と同様に射出成形体を成形し、引張試験を実施した。加えて、成形温度２００℃での射出成形による流動長を求めた。これらの結果を表２に示す。用いたエチレン系重合体（Ｂ−１）は、Ｍｚ／Ｍｗ−ＭＷ／Ｍｎ≧０．５の規定、半値幅（Ｌｏｇ（ＭＨ／ＭＬ））＜１．１の規定を見たさず、得られた射出成形体の引張破壊強さは低く、成形加工時の流動性も低いものであった。
【００５５】
［比較例２］
エチレン系重合体（Ｂ−２）を用いて、実施例１と同様に射出成形体を成形し、引張試験を実施した。加えて、成形温度２００℃での射出成形による流動長を求めた。これらの結果を表２に示す。用いたエチレン系重合体（Ｂ−２）は、Ｍｚ／Ｍｗ−ＭＷ／Ｍｎ≧０．５の規定、半値幅（Ｌｏｇ（ＭＨ／ＭＬ））＜１．１の規定を見たさず、得られた射出成形体の引張破壊強さは低いものであった。
【００５６】
【表２】
2005307001.tif 000003